(57)【要約】  重質炭化水素油を水素化処理触媒が充填された反応器に流通させて、水素化処理油を得る工程を備え、水素化処理触媒が、リン、鉄族元素、及び第６族元素を含有し、水素化処理触媒におけるリンの含有量Ｃ１に対する鉄族元素の含有量Ｃ２の比Ｃ２／Ｃ１が、モル比で０．６０未満であり、水素化処理触媒の平均細孔径が、７．５ｎｍより大きく、９．５ｎｍより小さい、水素化処理油の製造方法。【特許請求の範囲】
【請求項１】
重質炭化水素油を水素化処理触媒が充填された反応器に流通させて、水素化処理油を得る工程を備え、
前記水素化処理触媒が、リン、鉄族元素、及び第６族元素を含有し、
前記水素化処理触媒におけるリンの含有量Ｃ１に対する鉄族元素の含有量Ｃ２の比Ｃ２／Ｃ１が、モル比で０．６０未満であり、
前記水素化処理触媒の平均細孔径が、７．５ｎｍより大きく、９．５ｎｍより小さい、
水素化処理油の製造方法。
【請求項２】
前記水素化処理触媒において、
第６族元素の含有量Ｃ３に対する鉄族元素の含有量Ｃ２の比Ｃ２／Ｃ３が、モル比で０．４５未満であり、
第６族元素の含有量Ｃ３に対するリンの含有量Ｃ１の比Ｃ１／Ｃ３が、モル比で０．２３より多い、
請求項１に記載の製造方法。
【請求項３】
請求項１又は２に記載の製造方法によって水素化処理油を得る工程と、
前記水素化処理油の流動接触分解によって、接触分解油を得る工程と、
を備える、接触分解油の製造方法。
【発明の詳細な説明】
【技術分野】
【０００１】
本発明は、重質炭化水素油から水素化処理油を得る製造方法、及び、重質炭化水素油から接触分解油を得る製造方法に関する。
【背景技術】
【０００２】
これまで日本国内の製油所においては、ガソリン需要への対応及び重質炭化水素油の軽質化推進のため、流動接触分解（ＦＣＣ）装置が、ガソリン製造における中心的な役割を担っている。また、近年では、重質炭化水素油から付加価値の高い軽質炭化水素油を生産するプロセスとしてのＦＣＣ装置の関心も高く、より高い経済性を求め、ＦＣＣ用原料油として、従来の減圧軽油留分の他、常圧残渣留分等の残渣油を混合した原料油も使用されている。【０００３】
常圧残渣油の中には、硫黄分や窒素分の他、バナジウムやニッケルといった重金属が含まれるため、ＦＣＣ装置の前処理となる重油直接脱硫装置に触媒を設置し、高温高圧条件で反応させて、脱金属、脱硫及び脱窒素処理している。【０００４】
ところで、ＦＣＣ装置で使用されるＦＣＣ触媒には一般的にゼオライトが使用されており、ＦＣＣ用原料油においては、ゼオライトを被毒する窒素分、とりわけ塩基性窒素分の低減が望まれていた。すなわち、ＦＣＣ用原料油中の窒素分を低減することが可能となれば、ＦＣＣ触媒の性能が十分に発揮され、ガソリン製造の効率が向上すると考えられている。しかし、これまでは、重質炭化水素油の直接脱硫装置において脱硫反応が進行すれば、脱窒素反応も進行すると考えられており、特段、脱窒素活性を向上させる技術は無かった。【０００５】
重質炭化水素油に含まれる窒素分については、低減されることは望まれているものの、これまでは主に硫黄分の低減が目的と考えられ、また、硫黄分を除去する脱硫触媒を保護する役割である脱金属触媒の開発に注意が注がれ続けていた。【０００６】
例えば、非特許文献１では、リンを含浸担持することにより、脱硫活性及び脱窒素活性の向上が見られる一方、触媒細孔容積が低下し、急速な金属被毒を引き起こして触媒寿命が短くなる傾向にあることが記載されている。【０００７】
これまで、ＦＣＣ用原料油の水素化処理方法については多数の報告がなされている。例えば、特許文献１及び２には、比較的高い反応温度で脱硫及び脱窒素処理を行なう第一工程と、より低い反応温度で芳香族二環以上の核水添を行なう第二工程により、減圧軽油や常圧残渣油などを水素化処理してＦＣＣ用原料油を得る水素化処理方法が提案されている。【０００８】
また、特許文献３には、リンを含有する触媒を用いて、脱硫活性及び脱窒素活性を向上させる方法が提案されている。【０００９】
しかし、実際の直接脱硫装置では、所望の脱硫生成油を得るために生成油の硫黄分を一定とする運転を行っており、脱窒素活性のみを向上させた触媒を使用しない限り、生成油中の窒素分が低減されることは無かった。したがって、上記のような方法で脱硫活性と脱窒素活性が向上した水素化処理触媒を用いても、実運転上、生成油中の窒素分を低減することはできなかった。
【先行技術文献】
【特許文献】
【００１０】
【特許文献１】特開平８−０１２９７８号公報
【特許文献２】特開平８−１８３９６４号公報
【特許文献３】特開２０００−３５１９７８号公報
【非特許文献】
【００１１】
【非特許文献１】Ｊ．  Ｊａｐａｎ  Ｐｅｔｒｏｌ．  Ｉｎｓｔ．，２３，（２），  １１０（１９８０）
【発明の概要】
【発明が解決しようとする課題】
【００１２】
上記の事情から、脱硫活性に対して脱窒素活性が高い、いわゆる脱窒素選択性の高い触媒及びそれを用いた水素化処理方法が望まれている。【００１３】
本発明は、上記従来の状況に鑑み、重質炭化水素油からＦＣＣ用原料油として好適に脱硫及び脱窒素された水素化処理油を効率良く得ることのできる、水素化処理油の製造方法を提供することを目的とする。また、本発明は、上記製造方法で得られる水素化処理油をＦＣＣ用原料油として用いることで、接触分解油を効率良く得ることのできる、接触分解油の製造方法を提供することを目的とする。
【課題を解決するための手段】
【００１４】
本発明者らは、重質炭化水素油から、高度に脱硫及び脱窒素されたＦＣＣ用原料油を効率良く製造する方法を開発すべく鋭意研究した結果、特定の組成及び特定の平均細孔径を有する水素化処理触媒を使用することで、適切な触媒寿命を維持しつつ、ＦＣＣ用原料油として好適に脱硫及び脱窒素された水素化処理油を製造できることを発見し、本発明を提案するに至った。【００１５】
すなわち、本発明の一側面は、以下の水素化処理油の製造方法及び接触分解油の製造方法に関するものである。
（１）重質炭化水素油を水素化処理触媒が充填された反応器に流通させて、水素化処理油を得る工程を備え、前記水素化処理触媒が、リン、鉄族元素、及び第６族元素を含有し、前記水素化処理触媒におけるリンの含有量Ｃ１に対する鉄族元素の含有量Ｃ２の比Ｃ２／Ｃ１が、モル比で０．６０未満であり、前記水素化処理触媒の平均細孔径が、７．５ｎｍより大きく、９．５ｎｍより小さい、水素化処理油の製造方法。
（２）前記水素化処理触媒において、第６族元素の含有量Ｃ３に対する鉄族元素の含有量Ｃ２の比Ｃ２／Ｃ３が、モル比で０．４５未満であり、第６族元素の含有量Ｃ３に対するリンの含有量Ｃ１の比Ｃ１／Ｃ３が、モル比で０．２３より多い、上記（１）に記載の製造方法。
（３）上記（１）又は（２）に記載の製造方法によって水素化処理油を得る工程と、前記水素化処理油の流動接触分解によって、接触分解油を得る工程と、を備える、接触分解油の製造方法。
【発明の効果】
【００１６】
本発明によれば、重質炭化水素油からＦＣＣ用原料油として好適に脱硫及び脱窒素された水素化処理油を効率良く得ることのできる、水素化処理油の製造方法が提供される。また、本発明によれば、接触分解油を効率良く得ることのできる、接触分解油の製造方法が提供される。
【発明を実施するための形態】
【００１７】
本発明の好適な実施形態について以下に説明する。
【００１８】
本実施形態に係る水素化処理油の製造方法は、重質炭化水素油を水素化処理触媒が充填された反応器に流通させて、水素化処理油を得る工程を備える。
【００１９】
本実施形態において、水素化処理触媒はリン、鉄族元素及び第６族元素を含有する。本明細書中、鉄族元素は、周期表の第４周期の第８族、第９族及び第１０族の元素に属する金属元素を示し、第６族元素は、周期表の第６族元素に属する金属元素を示す。鉄族元素としては、鉄（Ｆｅ）、コバルト（Ｃｏ）、ニッケル（Ｎｉ）が挙げられ、第６族元素としては、クロム（Ｃｒ）、モリブデン（Ｍｏ）、タングステン（Ｗ）が挙げられる。
【００２０】
本実施形態において、水素化処理触媒におけるリンの含有量Ｃ１に対する鉄族元素の含有量Ｃ２の比Ｃ２／Ｃ１（モル比）は、０．６０未満である。また、水素化処理触媒の平均細孔径は、７．５ｎｍより大きく、９．５ｎｍより小さい。
【００２１】
本実施形態に係る製造方法では、重質炭化水素油からＦＣＣ用原料油として好適に脱硫及び脱窒素された水素化処理油を効率良く得ることができる。
【００２２】
本実施形態では、水素化処理触媒が特定の金属組成及び特定の平均細孔径を有するため、重質炭化水素の水素化処理において、良好な触媒寿命及び優れた脱窒素活性が得られる。このため、本実施形態に係る製造方法によれば、従来のように生成油硫黄分を一定とした運転においても、脱硫に加えて脱窒素が効率良く進行し、窒素分が十分に低減された水素化処理油を得ることができる。すなわち、本実施形態に係る製造方法では、従来の直接脱硫方法と比較して、ＦＣＣ用原料油として好適に脱窒素された水素化処理油を、効率良く製造することができる。
【００２３】
＜原料油＞
本実施形態に係る水素化処理油の製造方法で使用される原料油は、重質炭化水素油であればよい。本明細書中、重質炭化水素油とは、常圧下での沸点が３８０℃以上の留分を含むものをいう。
【００２４】
重質炭化水素油は、例えば、常圧蒸留残渣油、減圧蒸留残渣油、並びにこれらを原料とした溶剤脱れき油及びビスブレーキング油、等であってよい。また、重質炭化水素油は、減圧軽油、流動接触分解装置の残渣油などを含んでいてもよい。
【００２５】
溶剤脱れき油は、例えば、沸点が５５０℃以上である留分の含有率が７０質量％以上の重質炭化水素油であってよい。
【００２６】
溶剤脱れき油の製造方法は特に制限されないが、例えば、炭素数３〜６の鎖状飽和炭化水素を溶剤として用いた溶剤脱れきにより得ることができる。溶剤の具体例としては、プロパン、ノルマルブタン、イソブタン、ノルマルペンタン、イソペンタン及びノルマルヘキサンが挙げられる。溶剤としてはこれらの一種又は複数種を用いてよい。また、溶剤脱れきにおける溶剤としては、炭素数５又は６の鎖状飽和炭化水素を５０容量％以上含む溶剤が好適に用いられ、このような溶剤によれば、６０容量％以上、あるいは７０容量％以上の高い抽出率で溶剤脱れき油が得られる傾向がある。なお、抽出後の残渣は、ピッチ分として分離される。
【００２７】
原料油として使用される重質炭化水素油は、硫黄分の含有量が５．０質量％以下であることが好ましく、４．０質量％以下であることがより好ましい。硫黄分の含有量がこの範囲であれば、得られる水素化処理油中の硫黄分の含有量が十分に低減されるとともに、その後に得られる接触分解油中の硫黄分の含有量も好適に低減される。なお、重質炭化水素油における硫黄分の含有量の下限値は、特に制限されないが、例えば、０．６質量％以上であってよく、０．８質量％以上であってよい。本実施形態に係る製造方法によれば、このような硫黄分の含有量の重質炭化水素油を原料油として用いた場合でも、水素化処理によって十分に脱硫され、水素化処理油中の硫黄分の含有量が十分に低減される。
【００２８】
重質炭化水素油における窒素分の含有量は、例えば０．０５質量％以上であってよく、０．０７質量％以上であってよい。本実施形態に係る製造方法では、水素化処理触媒が優れた脱窒素活性を有するため、このように窒素分を含む重質炭化水素油を原料油として用いた場合でも、水素化処理によって十分に脱窒素され、水素化処理油中の窒素分の含有量が十分に低減される。また、重質炭化水素油における窒素分の含有量は、例えば０．３５質量％以下であってよく、０．３０質量％以下であってよい。窒素分の含有量がこの範囲であれば、得られる水素化処理油中の窒素分がより顕著に低減される傾向がある。
【００２９】
重質炭化水素油において、塩基性窒素分の含有量は、例えば０．０２質量％以上であってよく、０．０３質量％以上であってよい。本実施形態に係る製造方法では、水素化処理触媒が優れた脱窒素活性を有するため、このように塩基性窒素分を含む重質炭化水素油を原料油として用いた場合でも、水素化処理によって十分に脱窒素され、水素化処理油中の塩基性窒素分の含有量が十分に低減される。また、重質炭化水素油における塩基性窒素分の含有量は、例えば０．１２質量％以下であってよく、０．１０質量％以下であってよい。塩基性窒素分の含有量がこの範囲であれば、得られる水素化処理油中の塩基性窒素分がより顕著に低減される傾向がある。
【００３０】
重質炭化水素油は、ニッケル、バナジウム等の重金属を含んでいてもよい。重質炭化水素油の重金属の含有量は、例えば２００質量ｐｐｍ以下であることが好ましく、１００質量ｐｐｍ以下であることがより好ましい。このような含有量であれば、金属被毒による水素化処理触媒の触媒寿命の低下を十分に抑制することができる。
【００３１】
また、重質炭化水素油において、重金属の含有量は、３質量ｐｐｍより多くてもよく、５質量ｐｐｍ以上であってもよい。重金属を含有する重質炭化水素油を原料油として用いた場合でも、反応器の上流側に脱金属触媒を充填することで、水素化処理触媒の触媒寿命の低下を十分に抑制することができる。なお、脱金属後の重質炭化水素油中の重金属の含有量は、例えば１２質量ｐｐｍ以下であってよく、１５質量ｐｐｍ以下であってもよい。
【００３２】
重質炭化水素油は、アスファルテン分を含んでいてもよい。重質炭化水素油におけるアスファルテン分の含有量は、例えば０．０５質量％以上であってよく、２．０質量％以上であってよい。また、重質炭化水素油におけるアスファルテン分の含有量は、例えば３．０質量％以下であってよく、４．０質量％以下であってよい。
【００３３】
本明細書中、重質炭化水素油における硫黄分の含有量は、ＪＩＳ  Ｋ２５４１「原油及び石油製品・硫黄分試験方法」に準拠して求めた値を示す。また、重質炭化水素油における窒素分の含有量は、ＪＩＳ  Ｋ２５４１「原油及び石油製品・窒素分試験方法」に準拠して求めた値を示す。また、重質炭化水素油における塩基性窒素分の含有量は、ＵＯＰ試験法Ｎｏ．２６９−９０に準拠して測定された値を示す。また、重質炭化水素油における重金属の含有量は、蛍光Ｘ線分析法で測定された値を示す。また、重質炭化水素油におけるアスファルテン分の含有量は、ヘプタン不溶解分として、ＩＰ１４３に準拠して測定された値を示す。
【００３４】
＜水素化処理触媒＞
水素化処理触媒は、リン、鉄族元素及び第６族元素を含有し、水素化処理触媒におけるリンの含有量Ｃ１に対する鉄族元素の含有量Ｃ２の比Ｃ２／Ｃ１（モル比）は、０．６０未満である。また、水素化処理触媒の平均細孔径は、７．５ｎｍより大きく、９．５ｎｍより小さい。
【００３５】
水素化処理触媒は、無機酸化物担体と、該無機酸化物担体に担持された活性成分とを含むものであってよい。このとき、活性成分は、リン、鉄族元素及び第６族元素を含む。
【００３６】
無機酸化物担体としては、耐火性無機酸化物担体が好適であり、例えば、アルミナ、シリカ、チタニア、マグネシア、ジルコニア、酸化ホウ素、酸化亜鉛、ゼオライト（例えば、Ｙゼオライト、ＺＳＭ−５ゼオライト等）、及びこれらの混合物等が挙げられる。
【００３７】
無機酸化物担体に担持される活性成分は、リン、鉄族元素及び第６族元素以外の成分を含んでいてよく、例えば、白金等を含んでいてよい。
【００３８】
水素化処理触媒は、鉄族元素としてコバルト及び／又はニッケルを含有することが好ましく、ニッケルを含有することがより好ましい。
【００３９】
水素化処理触媒は、第６族金属としてモリブデン及び／又はタングステンを含有することが好ましく、モリブデンを含有することがより好ましい。
【００４０】
水素化処理触媒におけるリンの含有量は、例えば０．１質量％以上であってよく、１．０質量％以上であることが好ましい。また、リンの含有量は、例えば４．０質量％以下であってよく、３．０質量％以下であることが好ましい。
【００４１】
水素化処理触媒における鉄族元素の含有量は、例えば１．０質量％以上であってよく、１．５質量％以上であることが好ましい。また、鉄族元素の含有量は、例えば３．５質量％以下であってよく、３．０質量％以下であることが好ましい。
【００４２】
水素化処理触媒における第６族元素の含有量は、例えば５．０質量％以上であってよく、６．０質量％以上であることが好ましい。また、第６族元素の含有量は、例えば１２．０質量％以下であってよく、１１．０質量％以下であることが好ましい。
【００４３】
なお、本明細書中、リン、鉄族元素及び第６族元素の含有量は、ＩＣＰ発光分光法で測定された値を示す。
【００４４】
水素化処理触媒において、リンの含有量Ｃ１に対する鉄族元素の含有量Ｃ２の比Ｃ２／Ｃ１（モル比）は、０．６０未満であり、好ましくは０．５５未満であり、さらに好ましくは０．５３未満である。このような水素化処理触媒は、脱窒素活性が一層向上する傾向がある。また、比Ｃ２／Ｃ１は、好ましくは０．２０以上であり、より好ましくは０．２５以上である。このような比Ｃ２／Ｃ１を有する水素化処理触媒によれば、脱硫活性が一層向上する傾向がある。
【００４５】
水素化処理触媒において、第６族元素の含有量Ｃ３に対するリンの含有量Ｃ１の比Ｃ１／Ｃ３（モル比）は、０．２３より多いことが好ましく、０．４０より多いことがより好ましく、０．５０より多いことがさらに好ましい。このような水素化処理触媒は、脱窒素活性が一層向上する傾向がある。また、比Ｃ１／Ｃ３は、好ましくは１．５未満であり、より好ましくは１．０未満である。このような水素化処理触媒は、耐金属性が一層向上する傾向がある。
【００４６】
水素化処理触媒において、第６族元素の含有量Ｃ３に対する鉄族元素の含有量Ｃ２の比Ｃ２／Ｃ３（モル比）は、０．４５未満であることが好ましく、０．４４未満であることがより好ましく、０．４２未満であることがさらに好ましい。このような水素化処理触媒では、脱硫活性に対する脱窒素活性の比率（脱窒素選択性）が一層高くなり、高度に脱窒素された水素化処理油がより得られやすくなる傾向がある。
【００４７】
水素化処理触媒の平均細孔径は、７．５ｎｍより大きく、７．６ｎｍより大きいことが好ましく、７．８ｎｍより大きいことがより好ましい。このような水素化処理触媒では、耐金属性能の向上によって、触媒寿命が顕著に向上する傾向がある。
【００４８】
また、水素化処理触媒の平均細孔径は、９．５ｎｍ未満であり、好ましくは９．２ｎｍ未満であり、さらに好ましくは９．０ｎｍ未満である。このような水素化処理触媒では、脱窒素選択性が一層向上して、高度に脱窒素された水素化処理油がより得られやすくなる傾向がある。
【００４９】
なお、本明細書中、水素化処理触媒の平均細孔径は、窒素吸着法で測定された値を示す。
【００５０】
水素化処理触媒の比表面積は、好ましくは１５０ｍ２／ｇ以上、より好ましくは２００ｍ２／ｇ以上であり、好ましくは３５０ｍ２／ｇ以下、より好ましくは３２０ｍ２／ｇ以下である。このような水素化処理触媒では、十分な脱硫性能と併せて、一層優れた脱窒素活性が得られる傾向にある。
【００５１】
水素化処理触媒としては、新触媒、再生触媒等を特に制限なく使用できる。
【００５２】
＜脱金属触媒＞
本実施形態に係る水素化処理油の製造方法において、反応器には、上記水素化処理触媒以外の触媒がさらに充填されていてもよい。例えば、原料油として使用される重質炭化水素油が重金属を含有する場合、反応器には、水素化処理触媒より上流側に、脱金属触媒が充填されていてよい。すなわち、反応器は、前段に脱金属触媒が充填され、後段に水素化処理触媒が充填されたものであってよい。
【００５３】
脱金属触媒は、重質炭化水素油中の重金属の少なくとも一部を除去できるものであればよく、特に限定されるものではない。
【００５４】
脱金属触媒の好適な一例としては、無機酸化物担体と、該無機酸化物担体に担持された活性成分とを含むものが挙げられる。無機酸化物担体としては、耐火性無機酸化物担体が好ましく、例えば、アルミナ、シリカ、アルミナ−シリカ、酸化ホウ素、酸化亜鉛及びこれらの混合物が挙げられる。また、活性成分としては、例えば、モリブデン、タングステン等の第６族元素、コバルト、ニッケル等の鉄族元素などが挙げられる。また、無機酸化物担体は、リンを更に含有していてもよい。
【００５５】
脱金属触媒において、窒素吸着法で測定される平均細孔直径は、好ましくは１０ｎｍ以上、より好ましくは１２ｎｍ以上である。このような脱金属触媒では、より優れた脱金属活性が得られる傾向がある。また、脱金属触媒の平均細孔直径は、好ましくは２５ｎｍ以下、より好ましくは２３ｎｍ以下である。このような脱金属触媒では、より優れた水素化処理活性及び触媒強度が得られる傾向がある。
【００５６】
脱金属触媒の細孔容積は、好ましくは０．６ｍＬ／ｇ以上、より好ましくは０．６５ｍＬ／ｇ以上であり、好ましくは１．０ｍＬ／ｇ以下、より好ましくは０．９ｍＬ／ｇ以下である。このような脱金属触媒では、十分な触媒寿命及び触媒強度が得られ、より安定して運転が可能となる傾向がある。
【００５７】
脱金属触媒としては、新触媒、再生触媒等を特に制限なく使用できる。また、反応器における脱金属触媒の充填割合は、その運転条件及び原料油組成に応じて適宜変更することができる。
【００５８】
反応器には、脱金属触媒及び水素化処理触媒以外の触媒がさらに充填されていてよく、例えば、脱金属活性と脱硫活性とを兼ね備えた中段触媒がさらに充填されていてよい。このような触媒としては公知の種々の触媒を用いることができる。
【００５９】
＜反応条件＞
本実施形態に係る水素化処理油の製造方法では、重質炭化水素油を水素化処理触媒が充填された反応器に流通させて、重質炭化水素油の水素化処理を行うことにより、水素化処理油が得られる。
【００６０】
水素化処理の反応条件は、目標とする生成油組成（例えば硫黄分の含有量）と反応器に充填した触媒の触媒活性に応じて適宜調整してよい。
【００６１】
例えば、水素化処理の反応温度は３００℃以上であってよく、３５０℃以上であってよい。このような反応温度とすることで、反応器に充填された水素化処理触媒の活性がより顕著に発揮される傾向がある。また、水素化処理の反応温度は、例えば５００℃以下であってよく、４５０℃以下であってよい。このような反応温度とすることで、重質炭化水素油の熱分解が進行しすぎることがなく、水素化処理装置の運転を円滑に行うことができ、また水素化処理触媒の活性劣化を抑制できる。
【００６２】
水素化処理における水素分圧は、例えば３ＭＰａ以上であってよく、５ＭＰａ以上であってよい。このような水素分圧とすることで、水素化反応が十分に進行し、より高度に脱硫及び脱窒素された水素化処理油が得られる傾向がある。また、水素化処理における水素分圧は、例えば２５ＭＰａ以下であってよく、２０Ｍｐａ以下であってよい。このような水素分圧では、装置建設費用及び運転費用の増大が避けられ、経済的に有利となる傾向がある。
【００６３】
水素化処理における水素／油比は、例えば４００Ｌ／Ｌであってよく、５００Ｌ／Ｌであってよい。このような水素／油比であると、水素化処理触媒の水素化活性がより顕著に発揮される傾向がある。また、水素化処理における水素／油比は、例えば３０００Ｌ／Ｌであってよく、１８００Ｌ／Ｌであってよい。このような水素／油比とすることで、優れた経済性を確保することができる。
【００６４】
水素化処理における液空間速度（ＬＨＳＶ）は、例えば０．１ｈ−１以上であってよく、０．２ｈ−１以上であってよい。このような液空間速度とすることで、優れた経済性を確保することができる。また、水素化処理における液空間速度は、例えば３．０ｈ−１であってよく、２．０ｈ−１であってよい。このような液空間速度とすることで、より高度に脱硫及び脱窒素された水素化処理油が得られる傾向がある。
【００６５】
＜水素化処理油＞
本実施形態に係る水素化処理油の製造方法で得られる水素化処理油は、高度に脱硫及び脱窒素されており、ＦＣＣ用原料油として好適に用いることができる。
【００６６】
水素化処理油中の硫黄分の含有量は、０．１５質量％以下であることが好ましく、０．１０質量％以下であることがより好ましく、０．０５質量％以下であることがさらに好ましい。
【００６７】
水素化処理油中の窒素分の含有量は、０．１５質量％以下であることが好ましく、０．１３質量％以下であることがより好ましい。また、塩基性窒素分の含有量は、０．０５質量％以下であることが好ましく、０．０４質量％以下であることがより好ましい。
【００６８】
水素化処理油中のニッケル及びバナジウムの含有量は、それぞれ１０ｐｐｍ以下であることが好ましく、５ｐｐｍ以下であることがより好ましい。このような水素化処理油であれば、ＦＣＣプロセスで用いられる触媒の金属被毒を十分に抑制することができる。
【００６９】
本実施形態に係る製造方法によれば、ＦＣＣプロセスに好適な水素化処理油を、効率良く、経済性に優れた方法で、安定して製造することができる。
【００７０】
＜ＦＣＣプロセス＞
本実施形態では、上述の製造方法で得られた水素化処理油をＦＣＣ用原料油として用いることで、効率良く接触分解油を得ることができる。すなわち、本実施形態に係る接触分解油の製造方法は、上述の方法で水素化処理油を得る工程と、水素化処理油の流動接触分解によって接触分解油を得る工程と、を備えるものであってよい。
【００７１】
本実施形態に係る接触分解油の製造方法では、上述の製造方法で得られた水素化処理油がＦＣＣ用原料油として好適に脱窒素されたものであるため、流動接触分解における触媒劣化が十分に抑制され、効率良く接触分解油を得ることができる。
【００７２】
本実施形態において、流動接触分解の態様は特に制限されず、公知の方法で実施することができる。
【００７３】
本実施形態に係る製造方法で得られた接触分解油は、ガソリン留分、軽油留分、コークス原料、プロピレンやブタジエン等の化学品原料の用途などに好適に用いることができる。
【００７４】
以上、本発明の好適な実施形態について説明したが、本発明は上記実施形態に限定されるものではない。
【実施例】
【００７５】
次に、本発明について実施例及び比較例により説明するが、本発明はこれらの実施例により限定されるものではない。【００７６】
＜原料油の調製＞
以下の実施例及び比較例では、下記組成の常圧残渣油Ａ及び溶剤脱れき油を等容量混合したものを原料油として使用した。【００７７】
（常圧残渣油Ａ）
常圧残渣油中の硫黄分の含有率：２．９質量％
常圧残渣油中のバナジウムの含有率：４０質量ｐｐｍ
常圧残渣油中のニッケルの含有率：１５質量ｐｐｍ
常圧残渣油中のアスファルテンの含有率：３．０質量％
１５℃における常圧残渣油の密度：０．９６１９ｇ／ｃｍ３
１００℃における常圧残渣油の動粘度：３０．５ｍｍ２／ｓ
常圧残渣油中の残炭分（ｃａｒｂｏｎ  ｒｅｓｉｄｕｅ）の含有率：９．０質量％
常圧残渣油中の窒素分の含有率：０．１５４質量％
常圧残渣油中の塩基性窒素分の含有率：０．０５２質量％【００７８】
（溶剤脱れき油）
溶剤脱れき油としては、下記減圧残渣油に対して、炭素数５及び６の炭化水素を９０％以上含む炭化水素溶剤を使用して抽出率７０％で溶剤脱れきしたものを用いた。溶剤脱れき油の性状は以下のとおりであった。
減圧残渣油中の硫黄分の含有率：４．４質量％
減圧残渣油中のバナジウムの含有率：９８質量ｐｐｍ
減圧残渣油中のニッケルの含有率：３０質量ｐｐｍ
減圧残渣油中のアスファルテンの含有率：１０．４質量％
１５℃における減圧残渣油の密度：１．０４００ｇ／ｃｍ３
１００℃における減圧残渣油の動粘度：４６１ｍｍ２／ｓ
減圧残渣油中の残炭分の含有率：２４．７質量％
減圧残渣油中の窒素分の含有率：０．３８質量％
減圧残渣油中の塩基性窒素分の含有率：０．１３質量％
溶剤脱れき油中の硫黄分の含有率：４．２質量％
溶剤脱れき油中のバナジウムの含有率：２９質量ｐｐｍ
溶剤脱れき油中のニッケルの含有率：９質量ｐｐｍ
溶剤脱れき油中のアスファルテンの含有率：０．２質量％
１５℃における溶剤脱れき油の密度：１．００３７ｇ／ｃｍ３
１００℃における溶剤脱れき油の動粘度：４１９ｍｍ２／ｓ
溶剤脱れき油中の残炭分の含有率：１５．５質量％
溶剤脱れき油中の窒素分の含有率：０．１８２質量％
溶剤脱れき油中の塩基性窒素分の含有率：０．０６２質量％【００７９】
＜実施例１＞
実施例１では、脱金属触媒として、アルミナ担体にモリブデンを２．７質量％（モリブデン元素換算）担持した触媒（脱金属触媒Ｘ）（平均細孔直径：１８ｎｍ、細孔容積：０．８７ｍＬ／ｇ）を用いた。また、水素化処理触媒として、表１に記載の組成の触媒Ａを用いた。なお、表１中、Ｃ２／Ｃ３は、第６族元素の含有量Ｃ３に対する鉄族元素の含有量Ｃ２の比を示し、Ｃ１／Ｃ３は、第６族元素の含有量Ｃ３に対するリンの含有量Ｃ１の比を示し、Ｃ２／Ｃ１は、リンの含有量Ｃ１に対する鉄族元素の含有量Ｃ２の比を示す。【００８０】
水素化処理装置のリアクター入口側に脱金属触媒Ｘを充填し、その後段側に等容量の触媒Ａを充填した。この水素化処理装置を用いて、以下の条件で水素化処理を実施した。
水素分圧：１４．４Ｍｐａ
水素／油比：１０００Ｌ／Ｌ
ＬＨＳＶ：０．４４ｈ−１【００８１】
反応温度を３６０℃、３８０℃及び４００℃に変化させ、それぞれの条件で得られた水素化処理油について硫黄分、窒素分及び重金属の分析を行い、分析結果に基づいて、脱硫活性（ｋＨＤＳ）、脱窒素活性（ｋＨＤＮ）、及び脱金属活性（ｋＨＤＭ）を求めた。なお、各活性は、反応次数を、脱硫反応は２次、脱窒素反応は１次、脱金属反応は１次として、各反応温度における反応速度定数を算出し、後述の比較例４に対する相対比の平均値として算出した。【００８２】
また、原料油中の塩基性窒素濃度と、反応温度３８０℃における水素化処理油中の塩基性窒素濃度とから、塩基性窒素除去率を算出した。また、脱硫活性に対する脱窒素活性の割合（ｋＨＤＮ／ｋＨＤＳ）を、ＨＤＮ選択性とした。また、水素化処理触媒の触媒寿命の指標として、初期脱硫活性に対して活性が２０％に低下するまでの時間を測定し、後述の比較例４に対する相対値を求め、これを相対耐金属性とした。【００８３】
上記の方法で求めた脱硫活性（ｋＨＤＳ）、脱窒素活性（ｋＨＤＮ）、脱金属活性（ｋＨＤＭ）、塩基性窒素除去率、ＨＤＮ選択性、及び相対耐金属性を表２に示す。【００８４】
＜実施例２〜４＞
水素化処理触媒として触媒Ａにかえて表１に記載の触媒Ｂ〜Ｄを用いたこと以外は、実施例１と同様にして、水素化処理及び得られた水素化処理油の分析を行った。分析結果は表２に示すとおりであった。【００８５】
＜比較例１〜４＞
水素化処理触媒として触媒Ａにかえて表１に記載の触媒Ｅ〜Ｈを用いたこと以外は、実施例１と同様にして、水素化処理及び得られた水素化処理油の分析を行った。分析結果は表２に示すとおりであった。【００８６】
【表１】
2016194686.tif 000002
【００８７】
【表２】
2016194686.tif 000003
【００８８】
実施例と比較例を比較すると、実施例では触媒寿命（相対耐金属性）の大幅な低下を抑制しながら、高い脱窒素選択性及び塩基性窒素除去率が得られた。【００８９】
＜実施例５＞
複数の触媒を用いた水素化処理システムを実施して生成油を得た。また、得られた生成油の接触分解反応の反応性を確認するため、生成油についてＭＡＴ（Ｍｉｃｒｏ  Ａｃｔｉｖｉｔｙ  Ｔｅｓｔ）試験を実施した。以下に詳細について説明する。【００９０】
まず、上記脱金属触媒Ｘ、アルミナ担体にモリブデン６質量％（モリブデン元素換算）及びニッケル１．５質量％（ニッケル元素換算）を担持した脱金属触媒Ｙ（平均細孔直径１８ｎｍ、細孔容積：０．８０ｍＬ／ｇ）、上記脱硫触媒Ｅ、上記脱硫触媒Ｈ、並びに上記脱硫触媒Ａを準備した。また、水素化処理用の原料油として、上記溶剤脱れき油と下記に示す常圧残渣油Ｂとを５４：４６（容量比）で混合したものを準備した。【００９１】
（常圧残渣油Ｂ）
常圧残渣油中の硫黄分の含有率：０．９２質量％
常圧残渣油中のバナジウムの含有率：１１質量ｐｐｍ
常圧残渣油中のニッケルの含有率：１１質量ｐｐｍ
常圧残渣油中のアスファルテンの含有率：０．２質量％
１５℃における常圧残渣油の密度：０．９１８７ｇ／ｃｍ３
１００℃における常圧残渣油の動粘度：２５．２ｍｍ２／ｓ
常圧残渣油中の残炭分（ｃａｒｂｏｎ  ｒｅｓｉｄｕｅ）の含有率：５．１質量％
常圧残渣油中の窒素分の含有率：０．１７０質量％
常圧残渣油中の塩基性窒素分の含有率：０．０５７質量％【００９２】
２塔の反応器を連結した反応装置を準備し、１塔目には入口側から脱金属触媒Ｘ及び脱金属触媒Ｙをこの順に充填し、２塔目には入口側から脱硫触媒Ｅ、脱硫触媒Ｈ及び脱硫触媒Ａをこの順に充填した。触媒の使用量は、Ｘ：Ｙ：Ｅ：Ｈ：Ａ＝３：４１：１１：１２：３３（容量比）とした。この反応装置を用いて、以下の条件で水素化処理を実施した。なお、反応開始から３０日間は、１塔目入口温度は３５０℃とした。
水素分圧：１４．４Ｍｐａ
水素／油比：１０００Ｌ／Ｌ
ＬＨＳＶ：０．４４ｈ−１
１塔目出口温度＝１塔目入口温度＋８℃
２塔目入口温度＝１塔目入口温度−２℃
２塔目出口温度＝２塔目入口温度＋２０℃【００９３】
反応開始から３０日後、生成油のボトム分（蒸留分離における残渣分、沸点３９０℃以上の留分）の硫黄分が０．６質量％となるように反応温度を調整したところ、反応温度の平均は３６４℃であった。生成油の沸点３９０℃未満の留分をカットし、脱硫油５Ａを得た。脱硫油５Ａの組成は、表３に示すとおりであった。この脱硫油５Ａを、ＭＡＴ試験に用いた。【００９４】
ＭＡＴ試験では、表３に組成を示した減圧軽油と上記脱硫油５Ａとを、５７：４３（質量比）で混合したＦＣＣ原料油Ａを、原料油として用いた。ＭＡＴ試験は、以下の条件で実施した。なお、触媒には市販のＦＣＣ触媒を用いた。試験結果は表４に示した。
反応温度：５３０℃
触媒／油比：８．５（重量比）
触媒重量：１２ｇ【００９５】
＜比較例５＞
反応装置の１塔目に入口側から脱金属触媒Ｘ及び脱金属触媒Ｙをこの順に充填し、２塔目に入口側から脱硫触媒Ｅ及び脱硫触媒Ｈをこの順に充填し、触媒の使用量をＸ：Ｙ：Ｅ：Ｈ＝２２：２２：２３：３３（容量比）としたこと以外は、実施例５と同様にして、水素化処理を実施した。【００９６】
反応開始から３０日後、生成油のボトム分（蒸留分離における残渣分、沸点３９０℃以上の留分）の硫黄分が０．６質量％となるように反応温度を調整したところ、反応温度の平均は３７７℃であった。生成油の沸点３９０℃未満の留分をカットし、脱硫油５Ｂを得た。脱硫油５Ｂの組成は、表３に示すとおりであった。この脱硫油５Ｂを、ＭＡＴ試験に用いた。【００９７】
ＭＡＴ試験では、表３に示した減圧軽油と上記脱硫油５Ｂとを５７：４３（質量比）で混合したＦＣＣ原料油Ｂを、原料油として用いた。原料油としてＦＣＣ原料油Ｂを用いたこと以外は、実施例５と同様にして、ＭＡＴ試験を実施した。試験結果は表４に示した。【００９８】
＜実施例６＞
触媒／油比を９．５（従量比）に変更したこと以外は、実施例５と同様にしてＭＡＴ試験を実施した。試験結果は表４に示した。【００９９】
【表３】
2016194686.tif 000004
【０１００】
なお、表３中、「密度（１５℃）」は１５℃における密度を示し、「ＬＣＯ留分」は沸点２２１℃以上３４３℃未満の留分の含有率を示し、「ＶＲ留分」は沸点５３８℃以上の留分の含有率を示す。また、「残留炭素分」、「窒素分」、「塩基性窒素」、「硫黄分」、「Ｎｉ」及び「Ｖ」はそれぞれ、残留炭素分、窒素分、塩基性窒素、硫黄分、ニッケル及びバナジウムの含有率を示す。また、「平均分子量」は、ＧＰＣ装置により測定される、炭化水素の分子量数平均値を表す。【０１０１】
【表４】
2016194686.tif 000005
【０１０２】
なお、表４中、「ドライガス」、「ＬＰＧ」、「ＷＣＣＧ」、「ＬＣＯ」、「ＣＬＯ」及び「ＣＯＫＥ」はそれぞれ、炭素数１又は２の炭化水素、炭素数３又は４の炭化水素、炭素数５以上沸点２２１℃未満の炭化水素、沸点２２１℃以上３４３℃未満の炭化水素、沸点３４３℃以上の液状炭化水素、及び、固体生成物を示す。また、「分解率」は、全生成物からＬＣＯ、ＣＬＯ及びコーク（ＣＯＫＥ）を除いた量の割合を示す。【０１０３】
表３に示すとおり、実施例５の水素化処理では、硫黄分が０．６質量％となる反応温度（３６４℃）が比較例５（３７７℃）より低かったにも関わらず、塩基性窒素の量が比較例５より低減されている。また、表４に示すとおり、実施例５の接触分解反応では、比較例５と比較してコーク生成量が抑制されている。また、表４に示すとおり、コーク生成量が比較例５と同程度となるよう触媒／原料油比を調整した実施例６では、比較例５と比較して高い分解率が得られている。
【国際調査報告】
2016194686.tif 000006
2016194686.tif 000007
2016194686.tif 000008
2016194686.tif 000009